СПОСОБ ПОЛУЧЕНИЯ ВЯЖУЩИХ МАТЕРИАЛОВ ИЗ РАСПЛАВА В ТВЕРДУЮ ФАЗУ

1. Способ получения вяжущих минералов из расплава в твердую фазу и сопутствующих цветных металлов в реакторе с плазменно-дуговым и индукционным нагревом путем подачи в камеру реактора через его каналы сырьевой шихты, содержащей техногенные отходы химических производств, содержащей цветные металлы, ее нагревом до температуры 2100°С, и расплавления с получением указанного цементного клинкера, с последующим его охлаждением, с селективным извлечением при расплавлении цветных металлов, оседающих в подовой части реактора, и конденсирующихся из паров легковозгоняемых металлов, отличающийся тем, что сырьевая шихта проходит три стадии термического нагрева перед подачей в камеру плавления с подогревом на каждой стадии до температур 100-150°С, 360-400°С, 800-900°С соответственно.
2. Способ по п.1, отличающийся тем, что для эффективного извлечения цветных металлов содержащихся в сырьевой шихте в процессе нагрева и плавления добавляют в расплав железные материалы в виде гранул и слитков с массой 0,5 кг до 5 кг для погружения в донную часть расплава в количестве 3-5% для сбора в донной части сплава железа с восстановленными из сырьевой шихты цветными металлами.
3. Способ по п.1, отличающийся тем, что для максимального извлечения цветных металлов температура расплава поддерживается не ниже 1800°С с обязательной продувкой газовой среды камеры плавления инертного газа 10-30% от объема камеры плавления.
4. Способ по п.1, отличающийся тем, что охлаждение указанного клинкера происходит диспергированием в газовой среде на вращающемся диске (тарелке) с регулируемой скоростью вращения от 500 до 1500 об/мин для придания расплаву клинкера минимальных размеров частиц и регулированию температуры охлаждения с 1800°С до 100°С.
5. Способ по п.1, отличающийся тем, что сырьевая шихта на третьей стадии подогрева резко нагревается за 1-3 с от 360-400°С до 800-900°С, тем самым возрастает ее химическая активность и реакционная способность сырьевой шихты в целом, что оказывает положительное воздействие на повышение для повышения качества получаемого клинкера.